(57)【要約】【課題】薄膜層の転写に際して支持基材を薄膜層から容易に剥離することのできる転写シート、および、薄膜層の転写方法を提供する。【解決手段】転写シートは、薄膜層と、薄膜層を支持する支持基材であって、繊維材料から構成されて吸液性を有する支持基材とを備える。支持基材を構成する繊維Ｆｉの平均繊維径の大きさは、支持基材の吸液後において、吸液前の１０５％以上である。また、上記平均繊維径の大きさは、支持基材の吸液後において、吸液前の１４０％以下である。【選択図】図３
2020093990.tif 000002
【特許請求の範囲】
【請求項１】
薄膜層と、
前記薄膜層を支持する支持基材であって、繊維材料から構成されて吸液性を有する前記支持基材と、を備える転写シートであって、
前記支持基材を構成する繊維の平均繊維径の大きさは、前記支持基材の吸液後において、吸液前の１０５％以上である
転写シート。
【請求項２】
前記支持基材を構成する繊維の平均繊維径の大きさは、前記支持基材の吸液後において、吸液前の１４０％以下である
請求項１に記載の転写シート。
【請求項３】
前記支持基材は不織布である
請求項１または２に記載の転写シート。
【請求項４】
請求項１〜３のいずれか一項に記載の転写シートを用いた薄膜層の転写方法であって、
前記薄膜層における前記支持基材に接する面とは反対側の面を被転写体に接触させることと、
前記被転写体上に配置された前記支持基材に吸液させることと、
前記支持基材が吸液した状態で、前記薄膜層から前記支持基材を剥離することと、
を含む薄膜層の転写方法。
【請求項５】
前記転写シートを前記被転写体上に配置する前に、前記支持基材に吸液させる液状体を、前記被転写体に対して供給する
請求項４に記載の薄膜層の転写方法。
【発明の詳細な説明】
【技術分野】
【０００１】
本発明は、薄膜層を備える転写シート、および、この転写シートを用いた薄膜層の転写方法に関する。
【背景技術】
【０００２】
スキンケアやメイクアップ等の美容、あるいは、創傷の治療を目的として、生体に貼り付けられる薄膜層が知られている。例えば、特許文献１には、毛穴や皺を隠すための薄膜層が記載されている。この薄膜層は肌に貼り付けられ、薄膜層の上からファンデーション等の化粧料が塗布される。
【０００３】
薄膜層を皮膚等の被転写体に貼り付けるための転写シートは、薄膜層と、薄膜層を支持する支持基材とを備えている。薄膜層が被転写体に接するように転写シートが被転写体に貼り付けられた後、支持基材が薄膜層から剥離されることによって、薄膜層が支持基材から被転写体に転写される。
【先行技術文献】
【特許文献】
【０００４】
【特許文献１】国際公開第２０１４／０５８０６６号
【発明の概要】
【発明が解決しようとする課題】
【０００５】
薄膜層の転写に際して、薄膜層と支持基材との間の密着力が大きいと、薄膜層から支持基材を剥がし難い。強い力で支持基材を剥離しようとすれば、薄膜層に欠けや破れが生じて薄膜層の一部が転写されなかったり、皺や縒れが生じた状態で薄膜層が転写されたりする。
【０００６】
本発明は、薄膜層の転写に際して支持基材を薄膜層から容易に剥離することのできる転写シート、および、薄膜層の転写方法を提供することを目的とする。
【課題を解決するための手段】
【０００７】
上記課題を解決する転写シートは、薄膜層と、前記薄膜層を支持する支持基材であって、繊維材料から構成されて吸液性を有する前記支持基材と、を備える転写シートであって、前記支持基材を構成する繊維の平均繊維径の大きさは、前記支持基材の吸液後において、吸液前の１０５％以上である。
【０００８】
上記構成によれば、吸液により支持基材の繊維が太くなることによって、薄膜層と支持基材との接触状態が変わり、薄膜層と支持基材との間の密着力が低下する。吸液後の平均繊維径が、吸液前の１０５％以上であれば、繊維の太さの変化が、密着力の低下に十分な程度となり、吸液状態で支持基材を剥離することによって、支持基材を薄膜層から剥がしやすくなる。
【０００９】
上記構成において、前記支持基材を構成する繊維の平均繊維径の大きさは、前記支持基材の吸液後において、吸液前の１４０％以下であってもよい。
上記構成によれば、支持基材の吸液性が高すぎないため、少量の液状体を供給した場合にも、支持基材の一部の領域に液状体がすべて吸われてしまうことが起こり難く、支持基材内で吸液が均等に進みやすい。
【００１０】
上記構成において、前記支持基材は不織布であってもよい。
上記構成によれば、支持基材において、液状体の速やかな吸収と拡散とが可能となる。したがって、こうした転写シートを用いることで、薄膜層の転写を円滑に進めることができる。
【００１１】
上記課題を解決する薄膜層の転写方法は、上記転写シートを用いた薄膜層の転写方法であって、前記薄膜層における前記支持基材に接する面とは反対側の面を被転写体に接触させることと、前記被転写体上に配置された前記支持基材に吸液させることと、前記支持基材が吸液した状態で、前記薄膜層から前記支持基材を剥離することと、を含む。
【００１２】
上記方法によれば、吸液状態で支持基材が薄膜層から剥離されるため、吸液による支持基材の繊維径の増大に起因して、支持基材の薄膜層からの剥離が容易になる。
【００１３】
上記方法において、前記転写シートを前記被転写体上に配置する前に、前記支持基材に吸液させる液状体を、前記被転写体に対して供給してもよい。
上記方法によれば、支持基材における薄膜層と接する面内で均一に吸液が進みやすいため、支持基材の薄膜層からの剥離がより容易になる。
【発明の効果】
【００１４】
本発明によれば、薄膜層の転写に際して支持基材を薄膜層から容易に剥離することができる。
【図面の簡単な説明】
【００１５】
【図１】転写シートの一実施形態について、転写シートの断面構造の一例を示す図。
【図２】転写シートの一実施形態について、転写シートの断面構造の一例を示す図。
【図３】一実施形態における支持基材の繊維径の測定方法を示す図。
【図４】一実施形態の転写シートを用いた薄膜層の転写方法の手順を示す図であって、被転写体に供給液を供給する工程を示す図。
【図５】一実施形態の転写シートを用いた薄膜層の転写方法の手順を示す図であって、被転写体に転写シートを押し当てる工程を示す図。
【図６】一実施形態の転写シートを用いた薄膜層の転写方法の手順を示す図であって、薄膜層から支持基材を剥離する工程を示す図。
【発明を実施するための形態】
【００１６】
図面を参照して、転写シート、および、薄膜層の転写方法の一実施形態を説明する。転写シートは、転写シートが備える薄膜層を、被転写体に転写するために用いられる。被転写体は、生体であって、例えば、皮膚である。
【００１７】
［転写シートの構成］
図１が示すように、転写シート１０は、薄膜層１１と、支持基材１２とを備えている。
薄膜層１１は、第１面１１Ｆと、第１面１１Ｆとは反対側の面である第２面１１Ｒとを有する。第２面１１Ｒは、被転写体に貼り付けられる面である。第１面１１Ｆは、薄膜層１１が被転写体に転写されたとき、外気に曝される面である。
【００１８】
薄膜層１１の材料は特に限定されず、被転写体への薄膜層１１の貼り付けの目的に応じて選択されればよい。薄膜層１１の材料は、例えば、ポリ乳酸、ポリグリコール酸、ポリカプロラクトン、ポリジオキサノン等のポリエステル、ポリエチレン、ポリプロピレン等のポリオレフィン、ポリビニルアルコール、ポリアミド、ポリイミド、ポリテトラフルオロエチレン、ポリスチレン、ポリ（メタ）アクリル酸、ポリウレタン、および、これらの高分子の共重合体、セルロース、ヒアルロン酸、キトサン等の多糖類、カゼイン、フィブロイン等のたんぱく質である。薄膜層１１は、１種類の材料から構成されていてもよいし、複数種類の材料の組み合わせにより構成されてもよい。
【００１９】
また、薄膜層１１は、被転写体において所定の機能を発揮する物質である機能性物質を含有していてもよい。被転写体がヒトの皮膚である場合、機能性物質は、例えば、保湿クリームや美容液等のスキンケアに用いられる化粧料あるいは化粧料成分、色素、薬剤、および、酵素等である。薄膜層１１は、機能性物質を１種類のみ含有していてもよいし、２種類以上を含有していてもよい。
【００２０】
薄膜層１１の厚さは特に限定されないが、被転写体に対する接着性を発現する程度に薄いことが好ましい。例えば、薄膜層１１の厚さは、１０ｎｍ以上５μｍ以下であることが好ましく、１００ｎｍ以上１μｍ以下であることがより好ましく、３００ｎｍ以上９００ｎｍ以下であることがさらに好ましい。薄膜層１１の厚さが上記下限値以上であれば、薄膜層１１の強度が良好に得られるため、薄膜層１１の取り扱いが容易になる。また、薄膜層１１の厚さが上記上限値以下であれば、粘着層を用いずとも、薄膜層１１自身が生体の表面に貼り付く。さらに、薄膜層１１の厚さが上記上限値以下であれば、薄膜層１１の転写に際して支持基材１２に吸液させる液状体の浸透性も高められる。なお、薄膜層１１は単一の薄膜から構成された層であってもよいし、複数の薄膜から構成された層であってもよい。
【００２１】
支持基材１２は、薄膜層１１の第１面１１Ｆに接している。支持基材１２に支持されていることにより、転写前における薄膜層１１の変形が抑えられ、また、被写体上に薄膜層１１を配置する際に薄膜層１１が取り扱いやすくなる。
【００２２】
支持基材１２は、繊維材料から構成され、吸液性を有する。吸液の対象となる液状体は、薄膜層１１の転写に際して、転写シート１０に供給される液状体である。上記液状体は、流動性を有して支持基材１２に浸透する流体であれば、特に限定されない。薄膜層１１の転写に際して、上記液状体は、支持基材１２に接触し、また、薄膜層１１および被転写体に接触し得るため、支持基材１２、薄膜層１１、および、被転写体を溶解あるいは分解し難い性質を有することが好ましい。また、上記液状体は、生体適合性を有し、被転写体の表面に対する刺激を与え難い性質を有することが好ましい。上記液状体は、例えば、水、アルコール、および、オイルの少なくとも１つを含有する。被転写体が生体の皮膚である場合、上記液状体は、例えば、水、アルコール類、化粧水、乳液、化粧用のクリーム類、軟膏、オイル、ローション、および、これらの混合物から、薄膜層１１の用途等に応じて適宜選択される。
【００２３】
支持基材１２は、繊維材料から構成された、内部に微小な多数の間隙を有する基材であり、液状体を浸透させることができる。具体的には、支持基材１２は、例えば、不織布、紙、編物、織物である。これらのなかでも、液状体を速やかに吸収して拡散できることから、不織布が好適に用いられる。支持基材１２を構成する繊維は、例えば、綿、麻、パルプ、絹、毛等の天然繊維、レーヨン、キュプラ等の再生繊維、アセテート等の半合成繊維、ポリアミド、ポリエステル、ポリエチレン、ポリプロピレン、ポリウレタン、ポリアクリル酸等の合成繊維である。支持基材１２は、１種類の繊維から構成されていてもよいし、２種類以上の繊維から構成されていてもよい。
【００２４】
支持基材１２の目付けは、３ｇ／ｍ２以上２００ｇ／ｍ２以下であることが好ましく、１０ｇ／ｍ２以上１００ｇ／ｍ２以下であることがより好ましい。支持基材１２の目付けが上記下限値以上であれば、静電気や気流に起因して縒れ等の変形が生じ難くなる程度の剛性を支持基材１２が有するため、転写シート１０が取り扱いやすくなる。また、支持基材１２の目付けが上記上限値以下であれば、支持基材１２において繊維が詰まりすぎないため、支持基材１２の吸液が円滑に進む。
【００２５】
なお、図２が示すように、転写シート１０は、薄膜層１１の第２面１１Ｒを覆う保護層１３を備えていてもよい。保護層１３は、第２面１１Ｒを保護する機能を有し、被転写体に貼り付けられる前に、薄膜層１１に他の物品等との接触に起因した傷や破れが生じることを抑える。薄膜層１１の転写に際しては、薄膜層１１と支持基材１２とを被転写体上に配置する前に、保護層１３は薄膜層１１から剥離される。
【００２６】
保護層１３は、例えば、内部に微小な多数の間隙を有する多孔質基材、あるいは、内部に間隙を有さない樹脂シートや金属箔等の基材から構成される。多孔質基材としては、例えば、不織布、紙、編物、織物等の繊維材料からなるシートや、メッシュ状のように間隙を含む構造を有する樹脂シートが挙げられる。内部に間隙を有さない樹脂シートの材料としては、例えば、ポリエステル、ポリアミド、ポリイミド、ポリオレフィン、ポリスチレン、ポリ（メタ）アクリル酸、ポリウレタン、ポリビニルアルコール、および、これらの高分子の共重合体が挙げられる。上記樹脂シートは、延伸されていてもよいし、延伸されていなくてもよい。金属箔の材料としては、例えば、アルミニウム、アルミニウム合金、ステンレス鋼、無酸素銅、タフピッチ銅、りん脱酸銅、黄銅、りん青銅、電解銅、ニッケル、鉄ニッケル合金、チタン等が挙げられる。保護層１３は単一の層から構成されてもよく、複数の層から構成されてもよい。
【００２７】
なお、平面視における転写シート１０の形状、すなわち、薄膜層１１の第２面１１Ｒと対向する位置から見た転写シート１０の形状は、特に限定されない。転写シート１０の形状は、例えば、矩形等の多角形形状、円形状、楕円形状、これら以外の直線や曲線で囲まれた形状等である。平面視にて、薄膜層１１と支持基材１２と保護層１３との形状は、一致していてもよいし、支持基材１２および保護層１３の少なくとも一方は薄膜層１１よりも大きくてもよい。
【００２８】
［吸液時の平均繊維径］
本実施形態の転写シート１０においては、薄膜層１１の転写に際して、吸液した状態で支持基材１２が薄膜層１１から剥離される。吸液前の状態においては、薄膜層１１と支持基材１２とは密着している。
【００２９】
支持基材１２の吸液状態において、支持基材１２を構成する繊維の平均繊維径の大きさは、標準状態における当該平均繊維径の１０５％以上である。
標準状態とは、ＪＩＳ Ｌ ０１０５−２００６に規定された標準状態である。すなわち、標準状態とは、支持基材１２を、２０±２℃、相対湿度６５±４％の環境下に配置して、その質量を１時間以上の間隔で測定し、前回の測定時からの質量の変化量が後の質量の０．１％以下となった状態である。
【００３０】
吸液状態とは、標準状態である支持基材１２を、２０±２℃の吸液対象の液状体に１５分間以上浸漬し、その後、ピンセットで対象物を液状体中から取り出して、１分間、液状体を滴り落とした状態である。
【００３１】
支持基材１２を構成する繊維の平均繊維径は、以下の方法で算出する。すなわち、所定の形状に成形された支持基材１２の試験片における薄膜層１１と接する方の面をデジタルマイクロスコープで観察し、無作為に選択した繊維の径を測定して平均する。試験片は、例えば、平面視にて１辺が３ｃｍの正方形よりも大きい形状とされ、デジタルマイクロスコープとしては、例えば、キーエンス社製のＶＨＸ−１０００が用いられる。
【００３２】
図３が示すように、繊維径Ｄは、垂直線による計測機能を使用して測定する。具体的には、繊維Ｆｉの輪郭のなかで、幅方向の一方の端に沿って接線Ａ１を引き、接線Ａ１から幅方向の他方の端に向かって、接線Ａ１に直交する垂線Ａ２を引く。垂線Ａ２における上記一方の端から他方の端までの長さが繊維径Ｄである。繊維Ｆｉの太さが一定でない場合には、繊維Ｆｉの太さが最も大きい箇所について繊維径Ｄを測定する。５０本の繊維Ｆｉにおける繊維径Ｄの平均が、支持基材１２を構成する繊維の平均繊維径である。
【００３３】
吸液により支持基材１２の繊維が太くなることによって、薄膜層１１と支持基材１２との接触状態が変わる。具体的には、繊維が太くなることによって、繊維に沿った支持基材１２の表面の凹凸が大きくなる。結果として、薄膜層１１と支持基材１２との間に微細な隙間が生じやすくなる。また、薄膜層１１に接している繊維が太くなることで、薄膜層１１が支持基材１２から離れる方向に押される力を受ける。こうしたことから、支持基材１２の吸液によって、薄膜層１１と支持基材１２との密着力が低下する。吸液状態での平均繊維径が、標準状態での平均繊維径の１０５％以上であれば、繊維の太さの変化が、密着力の低下に十分な程度となり、支持基材１２を薄膜層１１から剥がしやすくなる。薄膜層１１と支持基材１２との密着力をより低下させて支持基材１２の剥離を容易にするためには、吸液状態での平均繊維径が、標準状態での平均繊維径の１１５％以上であることが好ましい。
【００３４】
また、吸液状態での平均繊維径は、標準状態での平均繊維径の１４０％以下であることが好ましく、１３０％以下であることがより好ましい。吸液状態での平均繊維径が上記上限値以下であれば、支持基材１２の吸液性が高すぎないため、少量の液状体を供給した場合にも、支持基材１２の一部の領域に液状体がすべて吸われてしまうことが起こり難く、支持基材１２内で吸液が均等に進みやすい。
標準状態に対する吸液状態の平均繊維径の増大率は、支持基材１２を構成する繊維の種類や目付け等によって調整可能である。なお、標準状態において、支持基材１２を構成する繊維の平均繊維径は、５ｎｍ以上３０μｍ以下であることが好ましい。平均繊維径が上記範囲内であれば、良好な転写性を確保しやすく、また、少量の液状体を供給した場合も、支持基材１２の一部の領域に液状体がすべて吸われてしまうことが起こり難い。
【００３５】
［転写シートの製造方法］
転写シート１０の製造方法の一例を説明する。なお、上述した構成の転写シート１０を形成可能であれば、転写シート１０は、下記の製造方法とは異なる方法によって製造されてもよい。
【００３６】
転写シート１０の製造方法は、薄膜層１１の形成工程と、支持基材１２への薄膜層１１の転写工程とを含む。
薄膜層１１は、溶融押出法や溶液キャスト法等の公知の薄膜形成方法によって形成される。溶融押出法は、溶融させた材料を、インフレーション法やＴダイ押出法等により押し出して薄膜化する。溶液キャスト法は、材料を溶かした塗液を薄膜状に成形した後に溶剤を蒸発させる。溶融押出法は、高速かつ安価な成膜が可能である。一方、溶液キャスト法は、例えば１μｍ以下の程度の薄い薄膜の形成に際しては、溶融押出法よりも高い歩留まりを得やすい。
【００３７】
薄膜層１１の形成に溶液キャスト法を用いる場合、薄膜層の形成工程では、薄膜層１１の材料を溶解させた塗液を成膜用基材に塗布し、溶剤を乾燥させることにより薄膜層１１を形成する。塗液の塗布方法は特に限定されず、例えば、グラビアコート、リバースグラビアコート、ロールコート、リバースロールコート、ダイコート、バーコート、キスコート、コンマコート、カーテンコート、スピンコート、スプレーコート等の塗布方法が用いられる。成膜用基材としては、例えば、熱可塑性樹脂や熱硬化性樹脂等から構成された樹脂シートが用いられる。また、成膜用基材として、水や有機溶媒の利用によって離型あるいは溶解する材料から構成された樹脂シートが用いられてもよい。
【００３８】
支持基材１２への薄膜層１１の転写工程では、成膜用基材上の薄膜層１１における成膜用基材とは反対側の面に支持基材１２を配置し、成膜用基材から支持基材１２へ薄膜層１１を転写する。転写方法としては、吸引による剥離を利用する方法や犠牲膜を利用する方法等、公知の転写方法が用いられる。これにより、薄膜層１１と支持基材１２とを備える転写シート１０が形成される。保護層１３を備える転写シート１０を形成する場合には、薄膜層１１における支持基材１２と接する面とは反対側の第２面１１Ｒに、保護層１３が積層される。なお、必要に応じて、型抜き等の方法により、転写シート１０の外形を所望の形状に整えてもよい。
【００３９】
［薄膜層の転写方法］
転写シート１０を用いた薄膜層１１の転写方法、すなわち、薄膜層１１の被転写体への貼付方法を説明する。
図４が示すように、まず、被転写体Ｓｋにおける薄膜層１１の貼り付けの対象箇所に、供給液Ｌｑを供給する。供給液Ｌｑは、支持基材１２の吸液対象の液状体である。
【００４０】
続いて、転写シート１０を、薄膜層１１の第２面１１Ｒが被転写体Ｓｋの対象箇所に接するように、被転写体Ｓｋ上に配置する。吸液前の状態においては、薄膜層１１と支持基材１２とは密着しているため、支持基材１２からの薄膜層１１の剥離や脱落が抑えられ、薄膜層１１を対象箇所まで容易に運ぶことができる。図５が示すように、転写シート１０を、供給液Ｌｑが供給された被転写体Ｓｋ上に配置することで、転写シート１０が供給液Ｌｑを吸液する。すなわち、供給液Ｌｑが、薄膜層１１を透過して支持基材１２に吸収される。このとき、支持基材１２の上から、指等で転写シート１０を押圧することにより、薄膜層１１を被転写体Ｓｋに密着させるとともに供給液Ｌｑを支持基材１２にまで浸透させることが好ましい。
【００４１】
図６が示すように、その後、薄膜層１１から支持基材１２を剥離する。これにより、薄膜層１１が被転写体Ｓｋに転写される。こうした転写方法によれば、吸液による支持基材１２の平均繊維径の増大によって薄膜層１１と支持基材１２との間の密着力が低下するため、薄膜層１１から支持基材１２を容易に剥離することができる。その結果、支持基材１２の剥離時に薄膜層１１に欠けや破れ、あるいは、皺や縒れが生じることが抑えられるため、被転写体Ｓｋに薄膜層１１を一様に転写することができる。
【００４２】
なお、上記転写方法においては、被転写体Ｓｋに転写シート１０を配置する前に、被転写体Ｓｋに供給液Ｌｑを供給する方法を例示したが、供給液Ｌｑは、被転写体Ｓｋに転写シート１０を配置した後に、転写シート１０に対して供給されてもよい。要は、被転写体Ｓｋ上に配置された転写シート１０の支持基材１２を吸液させられればよい。
【００４３】
［実施例］
上述した転写シートについて、具体的な実施例および比較例を用いて説明する。
（転写シートの作製）
ポリ−ＤＬ−乳酸（武蔵野化学研究所製）を酢酸エチルに溶解させることにより、薄膜層の形成のための塗液を生成した。成膜用基材としてポリプロピレンフィルムを用い、上記塗液を、グラビアコート法によって成膜用基材上に塗布した。そして、塗膜を乾燥し、ポリ乳酸からなる薄膜層を得た。得られた薄膜層の膜厚は３００ｎｍであった。続いて、成膜用基材上の薄膜層に支持基材を積層し、成膜用基材を剥離して、薄膜層を成膜用基材から支持基材に転写した。これにより、薄膜層と支持基材とを備える転写シートを得た。
【００４４】
上記製造方法において、支持基材として用いる不織布における繊維材料の種類、平均繊維径、目付け、厚みの少なくとも１つを異ならせて、実施例１〜７の転写シートを得た。実施例１〜４，７の支持基材は、キュプラ系繊維材料から構成される不織布であり、実施例５，６の支持基材は、パルプ系繊維材料から構成される不織布である。
【００４５】
また、上記製造方法において、支持基材としてポリエステル系繊維材料から構成される不織布を用いて、比較例１の転写シートを得た。さらに、上記製造方法において、支持基材としてポリエステル系フィルムを用いて、比較例２の転写シートを得た。
【００４６】
（評価方法）
＜平均繊維径の計測＞
各実施例および各比較例の支持基材について、上記実施形態に記載の方法で、標準状態と吸液状態との各々の平均繊維径を計測し、標準状態に対する吸液状態の平均繊維径の百分率を算出した。具体的には、各実施例および比較例の支持基材を、平面視にて３０ｍｍ×４０ｍｍの矩形形状に切り出して試験片を作製し、当該試験片に対して標準状態と吸液状態との平均繊維径を測定した。平均繊維径の測定には、デジタルマイクロスコープ（キーエンス社製：ＶＨＸ−１０００）を用い、吸液対象の液状体としては、水を用いた。
【００４７】
＜転写性の評価＞
各実施例および各比較例の転写シートについて、平面視にて３０ｍｍ×４０ｍｍの矩形形状の試験片を５つずつ用意した。
【００４８】
被転写体であるヒトの皮膚に、供給液として水を２５０μｌ供給し、供給した水を指で軽く引き伸ばした。その後、転写シートの試験片を、薄膜層における支持基材とは反対側の面が皮膚に接するように、皮膚上に配置した。次いで、支持基材の上から、３Ｎの荷重で３秒間、試験片を押圧した。そして、試験片の端部から、支持基材を指で剥離した。
【００４９】
支持基材の剥離後、皮膚上の薄膜層および剥離後の支持基材を目視により観察し、薄膜層の欠けおよび破れの有無を確認した。
各実施例および各比較例について、５つの試験片のうち、薄膜層の欠けあるいは破れが生じている試験片が０個または１個である場合を「〇」、薄膜層の欠けあるいは破れが生じている試験片が２個の場合を「△」、薄膜層の欠けあるいは破れが生じている試験片が３個以上の場合、もしくは、支持基材が剥がれず皮膚上への薄膜層の転写ができなかった場合を「×」とした。
【００５０】
＜貼付性の評価＞
上記転写性の評価に際して皮膚上に転写した薄膜層を目視により観察し、薄膜層に皺、縒れ、端部の捲れが生じているか否かを確認した。
【００５１】
各実施例および各比較例について、５つの試験片のうち、薄膜層に皺、縒れ、端部の捲れの少なくとも１つが生じている試験片が０個である場合を「〇」、薄膜層に皺、縒れ、端部の捲れの少なくとも１つが生じている試験片が１個以上の場合を「×」とした。
【００５２】
表１に、各実施例および各比較例について、標準状態および吸液状態の平均繊維径、標準状態に対する吸液状態の平均繊維径の百分率、標準状態と吸液状態との平均繊維径の差、径あたりの平均繊維径の変化量を示す。径あたりの平均繊維径の変化量は、標準状態の平均繊維径に対する上記平均繊維径の差の百分率である。また、表１に転写性および貼付性の評価結果を示す。
【００５３】
【表１】
2020093990.tif 000003
【００５４】
表１が示すように、吸液状態の平均繊維径が、標準状態の平均繊維径の１０５％以上である実施例１〜７では、薄膜層に欠け、破れ、皺、縒れ、捲れが生じる頻度が低く、薄膜層の良好な転写が可能であった。特に、吸液状態の平均繊維径が、標準状態の平均繊維径の１１０％以上である実施例１〜５，７では、転写性と貼付性との双方が「〇」であり、薄膜層全体の一様な転写が可能であった。
【００５５】
これに対し、吸液状態の平均繊維径が、標準状態の平均繊維径の１０５％未満である比較例１では、支持基材の剥離時に薄膜層に欠けや破れが生じる頻度が高く、皮膚上に転写された薄膜層にも皺、縒れ、捲れが生じる頻度が高かった。また、繊維ではない材料から構成され、吸水性を有さない支持基材を用いた比較例２でも、薄膜層に欠け等が生じる頻度が高かった。
【００５６】
以上により、支持基材における吸液後の平均繊維径の大きさが、吸液前の１０５％以上であれば、薄膜層の転写に際して支持基材を薄膜層から容易に剥離することが可能であり、良好な転写が可能であることが示された。
【００５７】
なお、表１が示すように、実施例１〜７と比較例１とを比べると、良好な転写が可能な実施例１〜７においては、標準状態の平均繊維径が５μｍ以上２０μｍ以下である場合において、標準状態と吸液状態との平均繊維径の差が０．５μｍ以上であることがわかる。さらに、標準状態と吸液状態との平均繊維径の差が１．０μｍ以上であると、転写性と貼付性との双方が「〇」となり、薄膜層の転写が極めて良好になることがわかる。
【００５８】
そして、上記平均繊維径の差を標準状態の平均繊維径で除して、径あたりの平均繊維径の変化量を求めると、良好な転写が可能な実施例１〜７においては、径あたりの平均繊維径の変化量が３％以上であることがわかる。さらに、径あたりの平均繊維径の変化量が１０％以上である場合に、転写性と貼付性との双方が「〇」となり、薄膜層の転写が極めて良好になることがわかる。
【００５９】
なお、実施例１の転写シートについて、皮膚上への転写シートの配置と供給液の供給との順序を入れ替えて、同様に転写性と貼付性とを評価した。すなわち、水を供給していない皮膚上に転写シートの試験片を配置した後に、支持基材上から供給液として水を２５０μｌ供給し、支持基材の上から、３Ｎの荷重で３秒間、試験片を押圧した後に、端部から支持基材を指で剥離した。そして、転写性と貼付性とを評価したところ、表１に示したように転写シートの配置前に供給液を供給した場合には、薄膜層の欠けあるいは破れが生じている試験片が０個であったことに対し、転写シートの配置後に供給液を供給した場合には、薄膜層の欠けあるいは破れが生じている試験片が１個であった。また、転写シートの配置後に供給液を供給した場合において、薄膜層に皺、縒れ、端部の捲れの少なくとも１つが生じている試験片は０個であった。
【００６０】
したがって、転写シートの配置後に供給液を供給した場合であっても、薄膜層の良好な転写が可能であることが確認された。ただし、転写シートの配置前に供給液を供給した方が、薄膜層の欠けあるいは破れが生じにくく、より良好な転写が可能であることが示された。これは、転写シートの配置前に被転写体に供給液を供給することにより、面状に広がる状態で供給液を転写シートに供給可能であること、また、薄膜層よりも支持基材の方が厚いため、薄膜層側から供給液を浸透させた方が、薄膜層と支持基材との界面付近まで供給液が浸透しやすいこと等から、支持基材における薄膜層と接する面内でより均一に吸液が進むためであると考えられる。
【００６１】
以上、実施形態および実施例にて説明したように、上記実施形態の転写シートおよび薄膜層の転写方法によれば、以下に列挙する効果を得ることができる。
（１）支持基材１２を構成する繊維の平均繊維径の大きさは、吸液状態、すなわち、支持基材１２の吸液後において、標準状態、すなわち、支持基材１２の吸液前の１０５％以上である。こうした構成によれば、吸液前後での繊維の太さの変化が薄膜層１１と支持基材１２との密着力の低下に十分な程度となり、吸液状態で支持基材１２を剥離することによって、支持基材１２を薄膜層１１から剥がしやすくなる。
【００６２】
（２）上記平均繊維径の大きさが、支持基材１２の吸液後において、吸液前の１４０％以下であれば、支持基材１２の吸液性が高すぎないため、少量の液状体を供給した場合にも、支持基材１２の一部の領域に液状体がすべて吸われてしまうことが起こり難く、支持基材１２内で吸液が均等に進みやすい。
【００６３】
（３）支持基材１２が不織布であれば、支持基材１２において、液状体の速やかな吸収と拡散とが可能となる。したがって、こうした転写シート１０を用いることで、薄膜層１１の転写を円滑に進めることができる。
【００６４】
（４）転写シート１０を用いた薄膜層１１の転写方法は、薄膜層１１における支持基材１２に接する面とは反対側の面である第２面１１Ｒを被転写体に接触させることと、被転写体上に配置された支持基材１２に吸液させることと、支持基材１２が吸液した状態で、薄膜層１１から支持基材１２を剥離することとを含む。こうした転写方法によれば、吸液状態で支持基材１２が薄膜層１１から剥離されるため、吸液による支持基材１２の繊維径の増大に起因して、支持基材１２の薄膜層１１からの剥離が容易になる。
【００６５】
（５）上記転写方法において、転写シート１０を被転写体上に配置する前に、支持基材１２に吸液させる液状体を被転写体に対して供給することにより、支持基材１２における薄膜層１１と接する面内で均一に吸液が進みやすいため、支持基材１２の薄膜層１１からの剥離がより容易になる。
【符号の説明】
【００６６】
Ｄ…繊維径、Ｆｉ…繊維、Ｓｋ…被転写体、１０…転写シート、１１…薄膜層、１１Ｆ…第１面、１１Ｒ…第２面、１２…支持基材、１３…保護層。
【図１】
2020093990.tif 000004
【図２】
2020093990.tif 000005
【図３】
2020093990.tif 000006
【図４】
2020093990.tif 000007
【図５】
2020093990.tif 000008
【図６】
2020093990.tif 000009